Brevet FR3038600A1 (20170113)
REVENDICATIONS1. Composition de ciment à base d'aluminophosphate de calcium à durée de vie prolongée (14), caractérisée en ce qu'elle contient : un ciment à base d'aluminate de calcium, un polyphosphate, de l'eau, et un retardateur de prise de ciment.\n<CLM>\1\tComposition selon la revendication 1, dans laquelle le retardateur de prise de ciment est choisi dans le groupe constitué des acides hydroxycarboxyliques ou de leurs sels respectifs, de l'acide borique ou de son sel respectif, et de toute combinaison de ceux-ci.\n<CLM>\1\tComposition selon la revendication 1 ou 2, dans laquelle le retardateur de prise de ciment est présent en quantité d'environ 0,01 % à environ 10 % en poids de la composition de ciment à base d'aluminophosphate de calcium à durée de vie prolongée (14).\n<CLM>\1\tComposition selon l'une quelconque des revendications 1 à 3, dans laquelle le polyphosphate contient de l'hexamétaphosphate de sodium.\n<CLM>\1\tComposition selon l'une quelconque des revendications 1 à 4, dans laquelle le polyphosphate est présent en quantité d'environ 1 % à environ 30 % en poids de la composition de ciment à base d'aluminophosphate de calcium à durée de vie prolongée (14).\n<CLM>\1\tComposition selon l'une quelconque des revendications 1 à 5, dans laquelle la composition de ciment à base d'aluminophosphate de calcium à durée de vie prolongée (14) comprend en outre un aluminosilicate ; l'aluminosilicate étant présent en quantité d'environ 1 % à environ 69 % en poids de la composition de ciment à base d'aluminophosphate de calcium à durée de vie prolongée (14).\n<CLM>\1\tComposition selon l'une quelconque des revendications 1 à 6, dans laquelle la composition de ciment à base d'aluminophosphate de calcium à durée de vie prolongée (14) contient en outre au moins un sel de lithium sélectionné dans l'ensemble constitué de sulfate de lithium, de carbonate de lithium et de toute combinaison de ceux-ci. 3038600 31\n<CLM>\1\tComposition selon l'une quelconque des revendications 1 à 7, dans laquelle la composition comprend en outre un activateur de prise de ciment.\n<CLM>\1\tComposition selon la revendication 8, dans laquelle l'activateur de prise de ciment est 5 choisi dans le groupe constitué des hydroxydes des groupes IA et IIA, des aluminates alcalins, du ciment Portland ; et dans lequel l'activateur de prise de ciment est présent en quantité d'environ 0,01 à environ 10 % en poids de la composition de ciment à base d'aluminophosphate de calcium à durée de vie prolongée (14). 10\n<CLM>\1\tProcédé de cimentation, caractérisé en ce qu'il comprend : l'utilisation d'une composition de ciment à base d'aluminophosphate de calcium à durée de vie prolongée (14) selon l'une quelconque des revendications 1 à 7 ; le mélange de la composition de ciment à base d'aluminophosphate de calcium à durée de vie prolongée (14) avec un activateur de prise de ciment pour activer la 15 composition de ciment à base d'aluminophosphate de calcium à durée de vie prolongée (14) ; l'introduction de la composition de ciment à base d'aluminophosphate de calcium à durée de vie prolongée (14) dans une formation souterraine (20) ; et le fait de laisser la composition de ciment à base d'aluminophosphate de calcium à durée de vie prolongée (14) prendre dans la formation souterraine (20). 20\n<CLM>\1\tProcédé selon la revendication 10, dans lequel l'activateur de prise de ciment est choisi dans le groupe constitué des hydroxydes des groupes IA et IIA, des aluminates alcalins, du ciment Portland ; et dans lequel l'activateur de prise de ciment est présent à hauteur d'environ 0,01 % à environ 10 % en poids de la composition de ciment à base d'aluminophosphate de calcium à durée 25 de vie prolongée (14).\n<CLM>\1\tProcédé selon la revendication 10 ou 11, comprenant en outre la conservation de la composition de ciment à base d'aluminophosphate de calcium à durée de vie prolongée (14) dans un récipient pendant une durée d'au moins environ 1 jour ou plus avant l'étape de mélange. 30\n<CLM>\1\tProcédé selon la revendication 10 ou 11, comprenant en outre la conservation de la composition de ciment à base d'aluminophosphate de calcium à durée de vie prolongée (14) dans un récipient pendant une durée d'au moins environ 7 jours ou plus avant l'étape de mélange. 35\n<CLM>\1\tProcédé selon l'une quelconque des revendications 10 à 13, dans lequel la formation souterraine (20) a une température d'environ 204 °C ou plus. 3038600 32\n<CLM>\1\tSystème permettant la cimentation d'une formation souterraine (20), caractérisé en ce qu'il comprend : une composition de ciment à base d'aluminophosphate de calcium à durée de 5 vie prolongée (14) selon l'une quelconque des revendications 1 à 9 ; un équipement de mélange (4) apte à mélanger la composition de ciment à base d'aluminophosphate de calcium à durée de vie prolongée (14) ; et un équipement de pompage (6) apte à pomper la composition de ciment à base d'aluminophosphate de calcium à durée de vie prolongée (14) à travers une conduite et dans un 10 espace annulaire (32) de puits de forage (22) qui pénètre dans la formation souterraine (20).\n<CLM>\1\tSystème selon la revendication 15, comprenant en outre un récipient apte à conserver la composition de ciment à base d'aluminophosphate de calcium à durée de vie prolongée (14) pendant une durée d'au moins environ 7 jours ou plus sans prise.